(57)【特許請求の範囲】
【請求項１】
繊維基材と、熱硬化性樹脂又は熱可塑性樹脂からなるマトリックスとによって形成された複合材料を、真空バッグに収納して成形室に設置し、加熱加圧して成形するオートクレーブ成形方法であって、
加熱源及び所定圧の加圧源として、複合材料に必要な所定温度の飽和水蒸気を成形室に供給し、
更に、成形に必要な補充加圧源として、飽和水蒸気圧よりも高い所定圧の空気又は窒素或いはこれらの混合ガスを、前記飽和水蒸気に重畳して成形室に供給し、
これらの飽和水蒸気と所定圧の空気又は窒素或いはこれらの混合ガスの供給を制御し、
成形室内が複合材料に必要とされる所定の温度及び圧力に維持されるように、その温度及び圧力の少なくとも一方を制御して硬化工程を行う、
ことを特徴とするオートクレーブ成形方法。
【請求項２】
繊維基材と、熱硬化性樹脂又は熱可塑性樹脂からなるマトリックスとによって形成された複合材料（１３）を、真空バッグ（１５）に収納して成形室（１）に設置し、加熱加圧して成形するオートクレーブ成形装置であって、
加熱源及び所定加圧源として、複合材料（１３）に必要な所定温度の飽和水蒸気を成形室に供給する飽和水蒸気供給手段（３２）、
飽和水蒸気の供給を制御し、成形室（１）内を複合材料（１３）に必要とされる所定の温度と圧力に維持するように制御する制御手段（３４）、
更に、成形に必要な補充加圧源として、飽和水蒸気圧よりも高い所定圧の空気又は窒素或いはこれらの混合ガスを、前記飽和水蒸気に重畳して成形室に供給する圧縮空気供給手段（３３）を備えている、
ことを特徴とするオートクレーブ成形装置。
【発明の詳細な説明】
【技術分野】
【０００１】  本発明は、航空機、自動車および一般産業において用いられる複合材料成形品のオートクレーブ成形方法及びオートクレーブ成形装置に関する。
【背景技術】
【０００２】  炭素繊維、アラミド繊維、ガラス繊維等の強化材にマトリックスと呼ばれるエポキシ樹脂やフェノール樹脂等の熱硬化性樹脂を含浸させたシート状の複合材料（プリプレグ）を加熱、加圧成形して所望の断面形状を有する成形品を得る技術が知られている。【０００３】  炭素繊維やガラス繊維は弾性率が高いため、これらの繊維を板状の繊維の層にして、繊維方向が異なるように複数枚積層した複合材料にすることで、軽量で強度の高い製品を得ることができ、航空機、自動車および一般産業に広く利用されている。
熱硬化性樹脂を基質とする複合材料は常温では柔らかく、ある一定の温度で加熱すると反応硬化する特性を持つ。【０００４】  この複合材料の成形技術として、一つはホットプレス装置によって成形する技術がある。この技術は、図１４に示すように、上金型と下金型に挟み込むようにして複合材料をセットし、温度と圧力を制御するための時間変化を示す図１５のパターン図に沿って加熱と加圧を行い、樹脂の硬化が完了すると、図１４に示す如く、所定の断面形状を有する成形品を得る。通常、金型には材料を加熱するために内部に電熱ヒータや専用コイルを持ち、熱伝導や電磁誘導によって金型を加熱してその熱を利用する。【０００５】  上記複合材料は、上述したように炭素繊維やアラミド繊維等とマトリックスと呼ばれる樹脂とで形成されたもので、例えば、エポキシ樹脂ならば樹脂の粘度が最も低くなる９０℃〜１００℃付近まで加熱すると、常温では粘弾性のある樹脂が軟化点に達して流動性が増す。この温度を保持することによって、材料に含まれていた空気や積層された材料間に噛み込んでいた空気が抜けて、ボイドと呼ばれる空洞を製品に残さないようにできる（デュエル工程）。【０００６】  この工程が終われば、引き続き所定の温度まで加熱し、同時に所定の圧力になるまで昇圧を始める。所定の温度まで到達する少し前に所定の圧力に達し、所定の温度と圧力を保持する。所定の温度で硬化が始まり、硬化が完了する時間まで保持し続ける。通常、１時間程度で硬化が完了する。昇温速度は積層された材料の総厚によって異なり、厚い程ゆっくりと昇温する。急速に昇温すると材料が加熱された際、温度ムラとなり硬化状態に差異が発生して、ひいては、強度不足による破壊に至ることがある。昇温速度は経験や実験等によって決められる。また、昇圧速度は所定の温度に到達する少し前に所定の圧力に達するように圧力カーブを描けばよい。
ただし、上述した圧力プロファイルは一例であり、デュエル工程後に昇圧開始としたが、デュエル工程と同時に、或いは、工程前に昇圧を開始する場合がある。また、デュエル工程自体を省略する場合もある。【０００７】  上述したホットプレス装置の他に、オートクレーブ成形方法によっても、こうした複合材料の成形品を得ることができる。
オートクレーブ成形方法は、成形室に複合材料を設置し、加圧空気、窒素或いはそれらの混合気体を供給すると共に加熱手段を設けて、複合材料を所定温度まで昇温させ、加圧し、成形を行う方法である。
また、その際、複合材料に対して万遍なく加熱を行うことができるようにするために、成形室内で加熱空気を循環させるようにしている。【０００８】  上述したホットプレス装置及びオートクレーブ成形方法に関する従来技術としては、次の文献を挙げることができる。
【特許文献１】特開２０１０−１１５８２２号公報
【特許文献２】特開２００６−８８０４９号公報
【特許文献３】特開２００９−５１０７４号公報
【発明の開示】
【発明が解決しようとする課題】
【０００９】  上述のホットプレス装置を利用した成形の場合、上金型と下金型による一方向の面圧力によって成形されるため、面圧力方向と直交する面には圧力が掛からない。そのため、面圧力方向に対して直角方向の複合材料の緻密性が悪く、本来の強度が得られない課題が生じる。また、凹凸のある複雑な断面形状品ほどその傾向が顕著となる。また、ホットプレス装置を利用して、異なる断面形状を有する複合材成形品を形成しようとすると一体成形が難しく、２個以上の部材を貼り合わせることになり工程が複雑になる。更に、ホットプレス装置の場合、上下の金型内部に電熱ヒータや専用コイルを必要とするため、金型自体が高価なものとなる。また、金型は圧力に対する疲労強度や堅牢性が要求されるため、大型で重量物となり易く、ここでも金型コストが課題になってくる。【００１０】  これに対し、オートクレーブ成形方法は、複雑な断面形状を有する成形品の成形に適したものであるが、その加熱、加圧に種々の問題がある。
複合材料に対する熱供給は、一般に加熱した空気或いは窒素を用いる。真空バッグに収容されて成形室（チャンバー）に設置された複合材料に対しては、加熱空気（その他の気体）による熱量供給が均一になされる必要があり、その為に、成形室には加熱空気を循環させる循環手段（電動モータとファン）と、熱量を持続供給させるための加熱手段（ヒータ）とを設ける必要があり、装置として大掛かりな設備となると共にその制御も必要である。【００１１】  また、このようなオートクレーブ成形方法は、空気又は窒素或いはこれらの混合ガスを用いているので、金型のような金属に比べて熱伝導率が小さい故にそれらの気体は断熱材として働き、また、気体故に単位流量当たりの熱容量が小さいこともあって複合材料の昇温率が低い。また、加熱された気体を万遍なく複合材料に接触させるためには、好適な流れのガスの循環を作りださなければならず、難しいところがあった。【００１２】  本発明は、複合材料分野のオートクレーブ成形方法を改善するものであって、これまで複合材料分野のオートクレーブ成形方法において全く用いられてこなかった飽和水蒸気を主に用いることで、成形室に加熱手段や気体（空気など）循環手段を設けることなく、複雑な断面形状を有する成形品（複合材料）に対して万遍なく大きな熱量供給を行うことが出来ると共に成形の為の圧力、温度の制御が容易であり、昇温率を高め、温度ムラを解消することで昇温時間や硬化時間、ひいては生産リードタイムを大幅に短縮できる効率の良い複合材料の成形方法を提供することを目的とする。
【課題を解決するための手段】
【００１３】
本発明にかかるオートクレーブ成形方法は、上記の課題を解決するために、繊維基材と、熱硬化性樹脂又は熱可塑性樹脂からなるマトリックスとによって形成された複合材料を、真空バッグに収納して成形室に設置し、加熱加圧して成形するオートクレーブ成形方法であって、加熱源及び所定圧の加圧源として、複合材料に必要な所定温度の飽和水蒸気を成形室に供給し、更に、成形に必要な補充加圧源として、飽和水蒸気圧よりも高い所定圧の空気又は窒素或いはこれらの混合ガスを、前記飽和水蒸気に重畳して成形室に供給し、これらの飽和水蒸気と所定圧の空気又は窒素或いはこれらの混合ガスの供給を制御し、成形室内が複合材料に必要とされる所定の温度及び圧力に維持されるように、その温度及び圧力の少なくとも一方を制御して硬化工程を行う、ことを特徴とする。
【００１４】
本発明にかかるオートクレーブ成形装置は、上記の課題を解決するために、繊維基材と、熱硬化性樹脂又は熱可塑性樹脂からなるマトリックスとによって形成された複合材料（１３）を、真空バッグ（１５）に収納して成形室（１）に設置し、加熱加圧して成形するオートクレーブ成形装置であって、加熱源及び所定加圧源として、複合材料（１３）に必要な所定温度の飽和水蒸気を成形室に供給する飽和水蒸気供給手段（３２）、飽和水蒸気の供給を制御し、成形室（１）内を複合材料（１３）に必要とされる所定の温度と圧力に維持するように制御する制御手段（３４）、更に、成形に必要な補充加圧源として、飽和水蒸気圧よりも高い所定圧の空気又は窒素或いはこれらの混合ガスを、前記飽和水蒸気に重畳して成形室に供給する圧縮空気供給手段（３３）を備えている、ことを特徴とする。
【００１５】  本発明において、飽和水蒸気とは、一定圧力のもとで、水と水蒸気とが平衡状態にあるとき、この水蒸気をその水の飽和水蒸気といい、このときの水蒸気の圧力をその水の飽和水蒸気圧あるいは最大水蒸気圧という。即ち、飽和水蒸気は温度によって圧力が決定する（例えば、１３０℃で０．３ＭＰａ。ただし、ここでは絶対圧を示す）。【００１６】  本発明において、対象となる繊維基材としては、炭素繊維、アラミド繊維、ガラス繊維等で、これまでに複合材料として使用されているもの全てを含む。更に、熱硬化性樹脂としては、エポキシ樹脂、フェノール樹脂などで、やはり、この種の複合材料に対して使用されるもの全てを含む。【００１７】  また、本発明において、マトリックスとは、複合材料の分野で用いられている術語であり、熱硬化性樹脂、熱可塑性樹脂を指し、熱硬化性樹脂としては、例えば、エポキシ樹脂（ＥＰ）、フェノール樹脂（ＰＦ）、不飽和ポリエステル樹脂（ＵＰ）等を含み、熱可塑性樹脂としては、例えば、ポリプロピレン樹脂（ＰＰ）、ポリアミド樹脂（ＰＡ）、ＡＢＳ樹脂（ＡＢＳ）等を含む。
更に、複合材料は、繊維基材にマトリックスを含浸させたもの以外にマトリックスの注入、塗布、積層等も含まれる。【００１８】  また、上記真空バッグとは、この種のオートクレーブにおいて既知の素材のものを用いてよく、例えば、ナイロン、ポリイミド等で、勿論、耐熱、耐水性があればよい。
【発明の効果】
【００１９】  本発明にかかる方法によれば、これまで、複合材料分野のオートクレーブとして全く考えられてこなかった飽和水蒸気を用い、成形に必要な補充加圧源として飽和水蒸気圧よりも高い所定圧の空気又は窒素或いはこれらの混合ガスを成形室に供給し、これらの飽和水蒸気と所定圧の空気又は窒素或いはこれらの混合ガスの供給を制御することで、飽和水蒸気の所定の圧力と温度を利用し、且つ、大きな熱量を持つ点も有効利用し、成形室に加熱手段や気体（空気など）循環手段を設けることなく、真空バッグ（蒸気に対応できる）に収容された複雑な断面形状を有する成形品（複合材料）に対して万遍なく熱、圧力供給を行うことが出来る。また、成形品に部分的な強度不足が発生するといった加工ムラが生じるのを未然に回避できる。そして、補充の所定圧の空気又は窒素或いはこれらの混合ガスを追加することで成形の為の圧力、温度の制御が容易に行い得るのである。
また、飽和水蒸気故の大きな熱量の供給によって、成形室内での温度ムラが生じ難く、複合材料の硬化時間を大幅に短縮できるという顕著な効果を奏するに至ったのである。また、既設のオートクレーブを改良することで実施可能であるという利点も有する。【００２０】
また、本発明にかかる装置によれば、飽和水蒸気供給手段等の設備は必要とするものの、従来技術のように成形室にヒータ、気体循環手段（ファン、整流板（誘導板）など）を設ける必要がなくなり、装置の設備コストを低減できると共に、飽和水蒸気の供給によるものであるから、成形室内の気流の整流を行わなくても、成形室に充満させるだけのことで万遍なく複合材料に熱及び圧力を付加できる利点がある。そして、成形に必要な補充加圧源として、飽和水蒸気圧よりも高い所定圧の空気又は窒素或いはこれらの混合ガスを、前記飽和水蒸気に重畳して成形室に供給する圧縮空気供給手段を備えているので、飽和水蒸気圧よりも高圧側の圧力範囲でのオートクレーブ成形が可能となり、成形室内での温度ムラが生じ難く、複合材料の硬化時間を大幅に短縮できるという顕著な効果を奏する。また、既設のオートクレーブ装置を改良することで実施可能であるという利点も有する。
本発明のその他の利点については、以下の実施例の説明から明らかとなろう。
【発明を実施するための最良の形態】
【００２１】本発明の装置の実施に際しては、前記成形室（１）内に飽和水蒸気を供給するための複数のノズル（７）が前記複合材料（１３）に対して略全体に噴射できるように配設され、該ノズル（７）が所定圧の空気又は窒素或いはこれらの混合ガスを供給するためのノズルを兼ねていることが好ましい。
このようにノズルを兼用利用することで、構成の簡略化を図りながら、熱量供給ポイントと圧力供給ポイントとを同じところにすることが出来て、圧力温度の分布ムラが少なくなる。【００２２】  尚、補記すると、一般に飽和水蒸気には、ごくわずかな水分が含まれているので湿り飽和蒸気、又は湿り蒸気と呼ばれる。１ｋｇの湿り蒸気の中に、χｋｇの乾き飽和蒸気と（１−χ）ｋｇの水分が含まれている場合、χを乾き度、（１−χ）を湿り度と呼ぶ。次に、乾き飽和蒸気を更に熱すると温度は上昇する。このように飽和水蒸気圧に相当した温度より高い温度の水蒸気を過熱水蒸気という。飽和水蒸気は白い湯気が立つのに対し、過熱水蒸気は無色透明の気体であり、飽和温度に下がるまでは結露しない。過熱水蒸気をある物質に吹きかけるとその表面温度は上昇し、その物質の持つ水分は蒸発する。この性質を利用して乾燥機や調理機に応用されている。
本発明に利用する過熱水蒸気は、例えば、１００℃、０．１ＭＰａ（標準気圧又は大気圧）の飽和水蒸気を加熱して１３０℃、０．１ＭＰａの過熱水蒸気にして用いることができる。
【図面の簡単な説明】
【００２３】
【図１】本発明にかかる実施例１のオートクレーブ装置の概略全体図。
【図２】本発明にかかる実施例１のオートクレーブ装置の要部の概略平面図。
【図３】本発明にかかる実施例１のオートクレーブ装置の温度と圧力を制御するための時間変化を示すパターン図。
【図４】本発明にかかる実施例１の成形方法のプロセスを示すフローチャート図。
【図５】本発明にかかる実施例１のオートクレーブ装置による成形室内雰囲気温度および圧力の時間変化のグラフ。
【図６】本発明にかかる実施例１のオートクレーブ装置の要部の別形態を示す空気用ノズルの概略図。
【図７】従来技術のホットプレス装置と本発明の方法により成形された試験片の曲げ強さ比較のグラフ。
【図８】本発明にかかる実施例２のオートクレーブ装置の温度と圧力を制御するための時間変化を示すパターン図。
【図９】本発明にかかる実施例２の成形方法のプロセスを示すフローチャート図。
【図１０】本発明にかかる実施例３のオートクレーブ装置の過熱水蒸気供給手段の概略図。
【図１１】本発明にかかる実施例３のオートクレーブ装置の温度と圧力を制御するための時間変化を示すパターン図。
【図１２】本発明にかかる実施例３の成形方法のプロセスを示すフローチャート図。
【図１３】本発明にかかる実施例４の成形方法のプロセスを示すフローチャート図。
【図１４】従来技術のホットプレス装置による試験片成形概略図。
【図１５】従来技術のホットプレス装置による温度と圧力を制御するための時間変化を示すパターン図。
【実施例】
【実施例１】
【００２４】  本発明にかかるオートクレーブ成形方法と装置の好適実施例を、図面に基づいて詳述する。この第１の実施例は、マトリックスとして、熱硬化性樹脂を用いたものである。
図１及び図２に、本発明のオートクレーブ装置の全体を表す概略構成図を示す。
この装置は、主に成形室１、乾燥室２、水封式真空ポンプ３、制御盤４、自動搬送ライン（コンベア）５、ボイラ６とこれらをつなぐ配管や、後述する複数のバルブで構成されるが、次の構成を備えるものである。【００２５】  即ち、繊維基材（ここでは、炭素繊維）に、マトリックスとして、熱硬化性樹脂（ここでは、エポキシ樹脂）を含浸させた複合材料１３を真空バッグ１５に収納して成形室１に設置し、加熱加圧して成形するもので、加熱源及び所定加圧源として、複合材料１３に必要な所定温度（ここでは、１３０℃）の飽和水蒸気を成形室１に供給する飽和水蒸気供給手段３２、更に、成形に必要な補充加圧源として所定圧（ここでは、０．３１ＭＰａＧ。ただし、ＭＰａＧはゲージ圧（大気圧との差圧）を示す。）の空気（又は窒素或いはこれらの混合ガス）を成形室に供給する圧縮空気供給手段３３、これらの飽和水蒸気と所定圧の空気（又は窒素或いはこれらの混合ガス）の供給を制御し、成形室１内を複合材料１３に必要とされる所定温度（ここでは、１３０℃）と所定圧力（ここでは、０．３ＭＰａＧ）に維持するように制御する制御手段３４とからなる。【００２６】  上記飽和水蒸気供給手段３２には、ボイラ６で沸かした生蒸気（ここでは、０．４ＭＰａＧ、１５０℃）に対し、所望圧（ここでは、０．２ＭＰａＧ）を得るための減圧弁２３が設けられると共に主通蒸自動弁２４と温度制御自動弁２５とが並列接続されて設けられ、これらの減圧弁２３、主通蒸自動弁２４及び温度制御自動弁２５が前記制御手段３４により制御されるように構成されている。
また、前記成形室１内に飽和水蒸気を供給するための複数のノズル７（ここでは、２０個／列×２列＝４０個）が前記複合材料１３に対して略全体に噴射できるように配設されている。尚、変形例として後述するが、該ノズル７が所定圧の空気（又は窒素或いはこれらの混合ガス）を供給するためのノズルを兼ねてもよい。【００２７】  上記オートクレーブ装置の具体構成について、次に順次詳述する。
前記成形室１には、前記ボイラ６から、成形室１内部に噴射される飽和水蒸気が成型室１全体をカバーするように複数（ここでは、４０個）の蒸気用ノズル７を有する配管８が設けられている。さらに、前記蒸気用ノズル７を有する配管８と同様に成形室１全体をカバーするように開口した複数の冷却用ノズル９を有する配管１０が設けられ、圧縮空気が成形室１内部に噴射されるように開口した空気用ノズル１１が設けられている。これらのボイラ６、配管８、蒸気用ノズル７が飽和水蒸気供給手段３２を構成する。【００２８】  また、成形室１底部に溜まった凝縮した水滴や冷却水を排水するためのドレン用配管１２と、予め複合材料１３を成形型１４に積層して全体を真空バッグ１５で包んだものを予備真空引きしておき、これを本真空引きするための真空ノズル１６とが設けられ、該真空ノズル１６に接続しているフレキホース１７ａと前記真空バッグ１５とを接続するための真空カプラ１８とが設けられている。そして、成形室１を密閉するための扉１９と、その扉１９の開閉装置２０とが設けられている。
この実施例では、前記複合材料１３は、炭素繊維の積層物であり、使用される熱硬化性樹脂としては、エポキシ樹脂を用いているが、その他に、フェノール樹脂なども使用され得る。
また、前記真空バッグ１５の構成素材は、ここでは、ナイロンを用いているが、その他に、シリコーンゴムなど、耐熱、耐水性を備えたものであればよい。
また、前記成形型１４の構成素材は、ここでは、ＦＲＰを用いているが、ホットプレス装置に用いる金型に比べて内蔵する加熱源が不要であり、型の厚みや強度も飽和水蒸気や圧縮空気による圧力に対して必要最小限で済むため、パールボードや石膏など多様な素材を選択できる。【００２９】  前記乾燥室２には、乾燥室２内部を加熱するためのブロア２１，２２が乾燥室２外に設置されており、自動搬送ライン５によって搬送された前記真空バッグ１５が乾燥室２の中に収まるように十分な広さの空間を有する。
前記水封式真空ポンプ３は、封水によって羽根車を回転させて吸入、圧縮、排気を行う真空ポンプである。水封式真空ポンプ３は、油循環式真空ポンプとは異なり、油が真空用の配管を伝わり成形室１内を汚すようなことはない。【００３０】  前記制御盤４は、後述する真空バッグ１５の自動搬送や成形のための一連の工程（飽和水蒸気、圧縮空気の供給調整など）を制御するための操作盤であり、上述した蒸気制御のための減圧弁２３、主通蒸自動弁２４、温度制御自動弁２５、圧縮空気制御のための減圧弁２９、空気導入自動弁３０、扉開閉装置２０、冷却水導入自動弁２６、ドレン排水自動弁３１、真空ポンプ３等の操作機構を含めて、制御手段３４を構成している。
前記自動搬送ライン５は、オフラインで複合材料１３を成形型１４に積層して全体を真空バッグ１５で包み予備真空引きしたものをオンライン上で自動搬送し、成形室１および乾燥室２に自動搬入搬出し、真空バッグ１５を解体して成形品を型から外すための場所（図示せず）まで自動搬送するための搬送ライン（コンベア）である。【００３１】  次に、バルブを含む配管系統について説明する。
複数の蒸気用ノズル７を有する配管へと続く蒸気用配管８は、上流から順に説明すると、前記ボイラ６で沸かした飽和水蒸気を送るための配管であり、ボイラ６からの配管をつなぐフランジから蒸気圧を元圧に対して減圧するための減圧弁２３へと続く。そこから蒸気量をコントロールして昇温を主な役割とした主通蒸自動弁２４と所定の温度の保持を主な役割とした温度制御自動弁２５とが並列に接続されている。さらにそこから配管８が延びて蒸気用ノズル７の配管８へと続く。【００３２】  そして、複数の冷却用ノズル９を有する配管へと続く冷却用配管１０は、図示しない水槽から冷却水を送るための配管であり、水槽からの配管をつなぐフランジから水量をコントロールする冷却水導入自動弁２６に接続され、冷却用ノズル９を有する配管１０へと続く。【００３３】  次に、前記空気用ノズル１１を有する配管へと続く空気用配管２７は、コンプレッサー２８から圧縮空気を送るための配管であり、コンプレッサー２８からの配管をつなぐフランジから空気圧を元圧に対して減圧するための減圧弁２９、空気量をコントロールする空気導入自動弁３０、空気用ノズル１１を有する配管２７へと続く。これらのコンプレッサー２８、空気用配管２７、空気用ノズル１１が圧縮空気供給手段３３を構成している。尚、圧縮空気に代えて窒素を単独で用いる場合もあるが、ここでは、圧縮空気供給手段という名称としている。【００３４】  そして、前記ドレン用配管１２は、成形室１の底部に溜まった凝縮した水滴や冷却水を排水するために排水口が成形室１底部に配置され、そこから配管１２が下方へ延び、排水を行うためのドレン排水自動弁３１が接続され、図示しないドレン槽へと続く。また、ドレン排水自動弁３１は成形室１内の圧力を抜く働き（排気）も兼ねる。【００３５】  次いで、前記真空ノズル１６へと続く真空ラインは、水封式真空ポンプ３と成形室１内にある真空ノズル１６とを結合するように配設されている。水封式真空ポンプ３はポンプ内に給水することによりケーシング内の羽根車を回転させて吸入、圧縮、排気を行う装置である。真空ノズル１６にフレキホース１７ａを接続し、反対側に真空カプラ１８を接続する。その先に真空バッグ１５の排気口があり、その排気口と前記真空カプラ１８とをフレキホース１７ｂで接続し、前記真空ポンプ３によって真空バッグ１５内の残存空気を排出する。【００３６】  次に、真空バッグ１５の流れを、図２を用いて説明する。図２は本発明の装置全体を示す概略平面図である。バッギング場所で成形型に複合材料１３を積層し、これを真空バッグ１５内に挿入して予備真空引きを行う（バッギング工程）。予備真空引きされた真空バッグ１５を自動搬送ライン５のスタート位置にセットし、制御盤４で所定の温度、圧力、時間をセットし、自動搬送開始ボタンを押すことで自動搬送が開始される。【００３７】  前記真空バッグ１５は、図２の左から右に流れて行き、成形室１の前のステージまで到達すると一時停止し、扉１９と一体になったステージが扉開閉装置２０によって真空バッグ１５を載せた状態で成形室１に入り、扉１９によって成形室１は密閉される。真空バッグ１５が所定の位置に到達すると、真空カプラ１８によって真空ノズル１６と接続され本真空引きが開始される（成形室搬入工程）。成形工程は後述するとして、排気冷却工程まで完了した前記真空バッグ１５は成形室から搬出され、自動搬送ライン５によって再度右へ移動し、乾燥室２に搬入される（乾燥室搬入工程）。乾燥室２内で真空バッグ１５を乾燥させ（乾燥工程）、乾燥工程が完了すれば自動搬送ライン５によって再度右へ移動し、停止位置で前記真空バッグ１５が停止する。前記真空バッグ１５を離型場所に運び、そこで真空バッグ１５を解体して成形品を型から外す（離型工程）。
ただし、ここでは、乾燥室２の中で真空バッグ１５を乾燥させたが、成形室１内で真空バッグ１５の周囲を真空引きによって乾燥させてもよい。その場合は、乾燥室２を省略することができる。【００３８】  次に、オートクレーブ成形工程の一例について図３および図４を用いて説明する。図３は本発明の温度と圧力を制御するための時間変化を示すパターン図と、前記パターン図の進行に同期して連動する飽和水蒸気、圧縮空気、排気の各圧力のチャート図を示す。ただし、チャート図の縦軸はゲージ圧（大気圧との差圧）を示す。図４は成形過程のフローチャートを示す。【００３９】  予めボイラ６で元圧０．４ＭＰａＧ、１５０℃の飽和水蒸気を準備し、減圧弁２３で０．２ＭＰａＧに減圧する。主通蒸自動弁２４で蒸気量を制御し、ドレン排水自動弁３１を開放して無圧（大気圧）下で成形室１内に飽和水蒸気を導入して９０℃まで昇温させる（昇温工程）。
次に、温度制御自動弁２５の適宜開閉とドレン排水自動弁開放３１による排気により９０℃を１〜１．５時間保持する（デュエル工程）。【００４０】  次に、ドレン排水自動弁３１を一旦閉じて排気圧が０．３ＭＰａＧに設定され、成形室１内が０．２９５ＭＰａＧ以下であればドレン排水自動弁３１は閉じたままであり、０．３０５ＭＰａＧ以上になればドレン排水自動弁３１が開き、再び０．２９５ＭＰａＧ以下になればドレン排水自動弁３１が閉る動作を行う。硬化条件として成形室１内の雰囲気温度が１３０℃、０．３ＭＰａＧとなるように目標の温度と圧力が設定される。再度、主通蒸自動弁２４が作動し、飽和水蒸気を導入して１３０℃まで昇温させる。１００℃までは無圧（大気圧）であるが、１００℃を超えると成形室１内の圧力が上昇し、１３０℃の時の飽和水蒸気圧である０．２ＭＰａＧに向かう。【００４１】  前記成形室１内の雰囲気温度が１３０℃に到達したら０．３ＭＰａＧより少し高い、例えば０．３１ＭＰａＧの圧縮空気を導入する。その理由は、圧縮空気の圧力が成形室１内の圧力よりも低いと空気が成形室内に入らないためである。圧縮空気も飽和水蒸気と同様、コンプレッサー２８の能力によって決まるが、例えば、コンプレッサー２８から０．６ＭＰａＧの圧縮空気を空気用配管２７に給気し、減圧弁２９によって０．３１ＭＰａＧに減圧される。成形室１内の圧力は圧縮空気によって不足している圧力を補い、やがて０．３ＭＰａＧに達する（昇圧工程）。【００４２】  そして、前記成形室１内の雰囲気温度を１３０℃、圧力を０．３ＭＰａＧに保ち、その状態を所定の硬化時間だけ維持させる。硬化時間は複合材料１３により決まる。例えば、この実施例の熱硬化性樹脂を基質とした通常の複合材料１３の場合、１時間程度で反応硬化が完了する。ただし、導入した空気による吸熱、成形対象品（複合材料１３）や成形室１の吸熱、成形室からの放熱によって成形室１内の温度は放っておくと低下するので適宜蒸気を導入する必要がある。また、成形室１内の圧力が低下する場合は、成形室１内の温度が１３０℃に達している場合は空気を導入する必要がある。【００４３】  そこで、成形室１内の温度が１３０℃、圧力が０．３ＭＰａＧであれば一旦水蒸気導入および空気導入を停止するが、前述の理由により成形室１内の温度と圧力は時間とともに低下する。基本的には温度低下は水蒸気導入で補正し、圧力低下は空気導入で補正する。再び水蒸気を導入すると成形室１内の温度と圧力が上昇し、排気条件の設定値を超えるとドレン排水自動弁３１が開いて圧力が低下する。成形室１内の温度が１３０℃であれば水蒸気を導入できないので空気を導入する。するとまた、成形室１内の圧力が上昇し、温度が低下する。再び成形室１内の温度と圧力を確認し、１３０℃、０．３ＭＰａＧでなければ水蒸気導入に戻る。こうして、水蒸気および空気の給気と排気によって成形室１内の温度と圧力のバランスを取り、所定の硬化時間になるまで一連の動作を繰り返す（硬化工程）。【００４４】  次に、硬化工程が完了すると、ドレン排水自動弁３１の設定値を０．２ＭＰａＧに設定してドレン排水自動弁３１を制御し、空気導入して空気と置換する。成形室１内の温度が１００℃以下��なればドレン排水自動弁３１を大気開放して一気に成形室１内の圧縮空気を排出する。同時に冷却用ノズル９から冷却水を放出し、真空バッグ１５を冷却する。ドレン排水自動弁３１を通して成形室１底部に流れた冷却水をドレン槽に排出する（排気冷却工程）。【００４５】  図５について説明すると、本発明の装置による成形室内雰囲気温度および圧力の時間変化のグラフを示す。図５のように成形室１内に１番から８番までの温度センサを配置し、雰囲気温度は８個の温度センサにより記録される。８番目の温度センサが温度制御用のセンサとして働く。圧力は図示しない圧力センサによって記録される。【００４６】  前記グラフは、硬化条件を硬化温度１３０℃、圧力０．３ＭＰａＧ、硬化時間４０分として成形した時の記録データを示す。
雰囲気温度が１３０℃になる硬化工程における温度分布については、８個の温度センサによる記録データのばらつき幅が２℃以内に収まり、成形室内の温度ムラが非常に少ないことが分かる。温度ムラは圧力が高いほど、気体分子の数が増えて熱が伝わり易くなるため小さくなる。【００４７】  一方、温度分布は硬化時間とも関係があり、厳密には最も温度の低い部位にある温度センサが目標温度である１３０℃に到達した時点から硬化時間のカウントが開始されるため、温度ムラが小さいほど最大温度の部位と最小温度の部位間の１３０℃到達時点のズレが小さくなり、硬化工程の全時間、つまり実質的な硬化時間は短くなる。【００４８】  尚、この実施例は、複合材料１３を内包した真空バッグ１５を自動搬送する例としたが、手動で搬送しても構わない。
また、各種バルブを自動制御するようにしたが、一連の動作手順を守って手動制御しても構わない。【００４９】  要するに、本発明のオートクレーブ成形方法は、繊維基材とマトリックス樹脂とからなる複合材料を真空バッグに収納して成形室に設置し、加熱加圧して成形するに、加熱源及び所定圧の加圧源として、複合材料に必要な所定温度の飽和水蒸気を成形室に供給し、更に、必要に応じて、成形に必要な補充加圧源として所定圧の空気又は窒素或いはこれらの混合ガスを成形室に供給し、これらの飽和水蒸気と所定圧の空気又は窒素或いはこれらの混合ガスの供給を制御し、成形室内を複合材料に必要とされる所定温度と所定圧力に維持するように制御して硬化工程を行うのである。【００５０】  上記方法において、成形室１を一部開放状態として飽和水蒸気のみを供給し、成形室１を所定温度まで昇温させた後に所定時間維持したデュエル工程を行い、しかる後に成形室１を密閉し、飽和水蒸気と所定圧の空気又は窒素或いはこれらの混合ガスとを供給して昇圧工程から硬化工程に移行するのが好ましいのである。このようなデュエル工程と加圧硬化工程を、飽和水蒸気と所定圧の空気又は窒素或いはこれらの混合ガスを一連に制御することで連続して容易に行い得る。【００５１】  また、熱硬化性樹脂の硬化工程が完了した後に当該成形室１に冷却水を供給して複合材料１３を冷却し、しかる後に複合材料１３を乾燥室２に移送して空気を供給し、乾燥させて後に前記真空バッグ１５を複合材料１３から離型させることが好ましい。このように、複合材料１３が真空バッグ１５に収容されていることで、冷却水による直接冷却を直ちに行い得ると共に熱風乾燥を行うことができる。【００５２】  （変形例１）
上記実施例１の一部を変えて実施する形態について述べる。
図６は、本発明にかかるオートクレーブ装置の要部の別形態を示す空気用ノズルの概略図であり、ここでは、成形室１内に飽和水蒸気を供給するための複数のノズル７が、圧縮空気を供給するためのノズル１１（上記実施例では、成形室１の上部に設けられていた）と共用されている。これにより、真空バッグ１５に降り注ぐ飽和水蒸気と同じような形態で圧縮空気が降り注ぐことになり、複合材料１３（成形品）に対する局部的な圧力ムラが低減される。こうすることで更なる加工ムラのない安定した成形品を製造できる。
尚、ここで図中表示の部材番号の説明を省略したものは、先の実施例１の説明を参照。【００５３】  （変形例２）
また、マトリックスとしての熱硬化性樹脂が短時間で反応硬化することを特徴とした複合材料１３である速硬化性プリプレグ（例えば、三菱レイヨン製タフキュア（商標名））を用いて、本発明の方法及び装置にて成形を行うことができる。この場合、反応硬化時間は、通常のプリプレグでは１３０℃×１時間に対して、１３０℃×３０分で硬化させることができ、その上、熱量の大きな飽和水蒸気を用いているので、温度ムラが低減されて実質的な硬化時間が短縮され、明らかに生産性を向上させることができる。硬化時間が短縮された分、投入する熱エネルギーが減少するので省エネ化にもつながる。また、温度ムラが低減したことによって速硬化性の利点を最大限活かせることができるようになった。
【実施例２】
【００５４】  上述した実施例１は、硬化条件の温度は飽和水蒸気の温度であって、硬化条件の圧力が飽和水蒸気圧よりも高い圧力の場合の成形例である。
一方、硬化条件の圧力が飽和水蒸気圧と同じ圧力の場合の成形については、成形に必要な補充加圧源としての所定圧の空気又は窒素或いはこれらの混合ガスが不要になるため、上述した実施例から圧縮空気供給手段３３を省略した形態となる。【００５５】  図８及び図９に基づいて詳しく説明すると、図８は本発明の温度と圧力を制御するための時間変化を示すパターン図と、前記パターン図の進行に同期して連動する飽和水蒸気、排気の各圧力のチャート図を示す。ただし、チャート図の縦軸はゲージ圧（大気圧との差圧）を示す。図９は成形過程のフローチャートを示す。【００５６】  成形プロセスは、上記実施例１と略同じであり、その部分についてはここでの説明を省略し、異なる部分について説明する。
繊維基材（ここでは、炭素繊維）に、マトリックスとして、熱硬化性樹脂（ここでは、エポキシ樹脂）を含浸させた複合材料１３を真空バッグ１５に収納して成形室１に設置し、加熱加圧して成形するもので、加熱源及び所定加圧源として、複合材料１３に必要な所定温度（ここでは、１３０℃）の飽和水蒸気を成形室１に供給する飽和水蒸気供給手段３２、この飽和水蒸気の供給を制御し、成形室１内を複合材料１３に必要とされる所定温度（ここでは、１３０℃）と所定圧力（ここでは、０．２ＭＰａＧ）に維持するように制御する制御手段３４で実施される。【００５７】  上記実施例１にあっては、図３に示す空気圧の制御チャートが存在し、空気圧の制御を行っていたが、ここでは不要となる。
成形プロセスとしては、予めボイラ６で元圧０．４ＭＰａＧ、１５０℃の飽和水蒸気を準備し、減圧弁２３で０．２ＭＰａＧに減圧する。主通蒸自動弁２４で蒸気量を制御し、ドレン排水自動弁３１を開放して無圧（大気圧）下で成形室１内に飽和水蒸気を導入して９０℃まで昇温させる（昇温工程）。
次に、温度制御自動弁２５の適宜開閉とドレン排水自動弁開放３１による排気により９０℃を１〜１．５時間保持する（デュエル工程）。【００５８】  次に、ドレン排水自動弁３１を一旦閉じて排気圧が０．２ＭＰａＧに設定され、成形室１内が０．１９５ＭＰａＧ以下であればドレン排水自動弁３１は閉じたままであり、０．２０５ＭＰａＧ以上になればドレン排水自動弁３１が開き、再び０．１９５ＭＰａＧ以下になればドレン排水自動弁３１が閉る動作を行う。硬化条件として成形室１内の雰囲気温度が１３０℃、０．２ＭＰａＧとなるように目標の温度と圧力が設定される。再度、主通蒸自動弁２４が作動し、飽和水蒸気を導入して１３０℃まで昇温させる。１００℃までは無圧（大気圧）であるが、１００℃を超えると成形室１内の圧力が上昇し、１３０℃の時の飽和水蒸気圧である０．２ＭＰａＧに向かう（昇圧工程）。【００５９】  そして、前記成形室１内の雰囲気温度を１３０℃、圧力を０．２ＭＰａＧに保ち、その状態を所定の硬化時間だけ維持させる。実施例１において言及したように、硬化時間は複合材料１３により決まる。【００６０】  そこで、成形室１内の温度が１３０℃、圧力が０．２ＭＰａＧであれば一旦水蒸気導入を停止するが、前述の理由により成形室１内の温度と圧力は時間とともに低下する。基本的には温度、圧力低下は水蒸気導入で補正する。再び水蒸気を導入すると成形室１内の温度と圧力が上昇し、排気条件の設定値を超えるとドレン排水自動弁３１が開いて圧力が低下する。再び成形室１内の温度と圧力を確認し、１３０℃、０．２ＭＰａＧでなければ水蒸気導入に戻る。こうして、水蒸気の給気と排気によって成形室１内の温度と圧力のバランスを取り、所定の硬化時間になるまで一連の動作を繰り返す（硬化工程）。
尚、冷却工程は実施例１と同じであり、説明を省く。
【実施例３】
【００６１】  更に、硬化条件の圧力が飽和水蒸気圧よりも低い圧力の場合の成形について説明する。実質同じ構成部については、上記実施例１の説明を援用し、ここでは説明を省略する。
図１０に示すように、飽和水蒸気を加熱して過熱水蒸気にするための飽和水蒸気加熱手段３５を準備することにより、硬化条件の圧力に相当する飽和水蒸気を加熱して過熱水蒸気とすることで硬化条件の温度に設定できる。【００６２】  前記飽和水蒸気加熱手段３５は、ここでは電熱ヒータとされ、前記配管８に付設されて構成される。しかし、他に、前記配管８を減圧弁２３の上流で分岐して、減圧弁２３の下流で配管８を巻くように設置し、熱交換を行うことで過熱を実現できるようにしてもよい。これによって、減圧前の高温の飽和水蒸気で減圧後の飽和水蒸気を直接加熱することができる。【００６３】  この実施例の場合も、やはり成形に必要な補充加圧源としての所定圧の空気又は窒素或いはこれらの混合ガスが不要になるため、上述の実施例１から圧縮空気供給手段３３を省略した形態となり、成形プロセスも実施例２に準じる。尚、飽和水蒸気を生成するボイラの代わりに過熱水蒸気を生成するボイラを用いても構わない。この場合、前記飽和水蒸気加熱手段を省略した形態となる。【００６４】  図１１及び図１２に基づいて詳しく説明すると、図１１は、本発明のこの実施例における温度と圧力を制御するための時間変化を示すパターン図と、前記パターン図の進行に同期して連動する過熱水蒸気、排気の各圧力のチャート図を示す。ただし、チャート図の縦軸はゲージ圧（大気圧との差圧）を示す。図１２は成形過程のフローチャートを示す。【００６５】  成形プロセスは、上記実施例１と略同じであり、その部分についてはここでの説明を省略し、異なる部分について説明する。
繊維基材（ここでは、炭素繊維）に、マトリックスとして、熱硬化性樹脂（ここでは、エポキシ樹脂）を含浸させた複合材料１３を真空バッグ１５に収納して成形室１に設置し、加熱加圧して成形するもので、加熱源及び所定加圧源として、複合材料１３に必要な所定温度（ここでは、１３０℃）の過熱水蒸気を成形室１に供給する過熱水蒸気供給手段３６、この過熱水蒸気の供給を制御し、成形室１内を複合材料１３に必要とされる所定温度（ここでは、１３０℃）と所定圧力（ここでは、０．１ＭＰａＧ）に維持するように制御する制御手段３４で実施される。【００６６】  上記実施例１にあっては、図３に示す空気圧の制御チャートが存在し、空気圧の制御を行っていたが、ここでは不要となる。
成形プロセスとしては、予めボイラ６で元圧０．４ＭＰａＧ、１５０℃の飽和水蒸気を準備し、減圧弁２３で０．１ＭＰａＧ（１２０℃）に減圧する。ついで、０．１ＭＰａＧ（１２０℃）の飽和水蒸気を加熱して０．１ＭＰａＧ（１３０℃）の過熱水蒸気にする。主通蒸自動弁２４で蒸気量を制御し、ドレン排水自動弁３１を開放して無圧（大気圧）下で成形室１内に過熱水蒸気を導入して９０℃まで昇温させる（昇温工程）。
次に、温度制御自動弁２５の適宜開閉とドレン排水自動弁開放３１による排気により９０℃を１〜１．５時間保持する（デュエル工程）。【００６７】  次に、ドレン排水自動弁３１を一旦閉じて排気圧が０．１ＭＰａＧに設定され、成形室１内が０．０９５ＭＰａＧ以下であればドレン排水自動弁３１は閉じたままであり、０．１０５ＭＰａＧ以上になればドレン排水自動弁３１が開き、再び０．０９５ＭＰａＧ以下になればドレン排水自動弁３１が閉る動作を行う。硬化条件として成形室１内の雰囲気温度が１３０℃、０．１ＭＰａＧとなるように目標の温度と圧力が設定される。再度、主通蒸自動弁２４が作動し、過熱水蒸気を導入して１３０℃まで昇温させる。１００℃までは無圧（大気圧）であるが、１００℃を超えると成形室１内の圧力が上昇し、所定圧である０．１ＭＰａＧに向かう（昇圧工程）。【００６８】  そして、前記成形室１内の雰囲気温度を１３０℃、圧力を０．１ＭＰａＧに保ち、その状態を所定の硬化時間だけ維持させる。実施例１において言及したように、硬化時間は複合材料１３により決まる。【００６９】  そこで、成形室１内の温度が１３０℃、圧力が０．１ＭＰａＧであれば一旦水蒸気導入を停止するが、前述の理由により成形室１内の温度と圧力は時間とともに低下する。基本的には温度、圧力低下は水蒸気導入で補正する。再び水蒸気を導入すると成形室１内の温度と圧力が上昇し、排気条件の設定値、ここでは０．１０５ＭＰａＧを超えるとドレン排水自動弁３１が開いて圧力が低下する（０．０９５ＭＰａＧ以下ならば閉じる）。再び成形室１内の温度と圧力を確認し、１３０℃、０．１ＭＰａＧでなければ水蒸気導入に戻る。こうして、水蒸気の給気と排気によって成形室１内の温度と圧力のバランスを取り、所定の硬化時間になるまで一連の動作を繰り返す（硬化工程）。
尚、冷却工程は実施例１と同じであり、説明を省く。
【実施例４】
【００７０】  ここでは、マトリックスとして、熱可塑性樹脂を用いた複合材料１３の成形について、図１３に基づいて述べる。
基本的には先の実施例１と実質同じであり、同じ部分については、その説明を省略する。
マトリックスとして用いる熱可塑性樹脂は、ここでは、ポリプロピレン樹脂を用いているが、その他に、ポリアミド樹脂、ＡＢＳ樹脂等も実施可能である。
図１３は、実施例１における図４の硬化工程に対応する成形プロセスを示すフローチャートであるが、その工程は賦形工程である。【００７１】  飽和水蒸気を導入して行う昇温昇圧工程の後に、賦形工程に移行するが、ここでは、賦形条件が、熱硬化性樹脂の場合よりも高い１５０℃、０．６ＭＰａＧに設定される。
この条件が維持されなくなると、フローチャートに示すように、例えば、圧力が上昇するのであれば、排気を行って圧力を低下させ、また、温度が上昇するのであれば、空気の導入を行い、温度を低下させ、また、圧力が低下した場合にも、空気を導入して圧力を戻す制御がなされる。
こうした制御の具体説明は、実施例１の説明を援用する。【００７２】  熱可塑性樹脂の成形であるため、樹脂が軟化すれば成形が完成するため、熱硬化性樹脂と異なり、排気冷却工程への移行時間は短くなる。
こうした熱可塑性樹脂による従来のオートクレーブ成形のプロセスと変わるものではないが、その熱源、圧力源が、この複合材料に対するオートクレーブ成形の技術分野において行われたことのない水蒸気であって、これの温度、圧力を制御するところが異なるのである。
（比較例）
先ず、図１４に示すような予備成型部材のＣ型材を、従来技術のホットプレス装置にて、図１５に示す温度、圧力制御のもとに行った。
この成形は、ロールからプリプレグシートを引き出し、ホットプレス装置を通過させて均一な断面を有するＣ型材を成形することにより形成している。【００７３】  そして、同形のＣ型材を上述した本発明の方法及び装置によって、実施例１に基づいて成形した、Ｃ型材の側壁部（例えば、ホットプレス装置の場合であれば、加圧方向に対して平行な面）から幅１０ｍｍ×長さ８０ｍｍの試験片を切り出し、ＪＩＳ  Ｋ７１７１に準拠して曲げ試験を行った。ただし、成形型に積層した複合材料の種類、層数などの条件は全て同じである。
試験片として、本発明の方法及び装置（実施例１）にて硬化温度１３０℃、圧力０．２ＭＰａＧ、硬化時間１時間の条件で成形したＣ型材から切り出した試験片Ａ、同方法、装置にて硬化温度１３０℃、圧力０．３ＭＰａＧ、硬化時間１時間の条件で成形したＣ型材から切り出した試験片Ｂ、従来技術のホットプレス装置にて硬化温度１３０℃、圧力０．３ＭＰａＧ、硬化時間１時間の条件で成形したＣ型材から切り出した試験片Ｃを用意した。【００７４】  各試験片について曲げ試験を行い、それぞれの曲げ強さを比較したグラフを図７に示す。
試験片Ｃはホットプレス装置の面圧力が十分作用していない為、同じ硬化条件である試験片Ｂと比較して明らかに曲げ強さが劣るのが分かる。本発明の方法及び装置の場合、蒸気による成形のため如何なる面にも等しい圧力がかかる。そのため、試験片Ｃでは不十分だった面圧力も試験片Ｂでは、十分な圧力がかかっていると言える。
また、試験片Ａと試験片Ｂとを比較しても分かるように、圧力が高いほど曲げ強さが大きくなる。成形品の強度に対して、圧力が重要なファクターであることが窺える。
【産業上の利用可能性】
【００７５】  本発明は、凹凸のある複雑な断面形状を有する複合材成形品に対しても、等方性の圧力により隈なく成形に寄与できるため至る所本来の複合材料の強度を確保し、硬化時間を短縮できる材料を選択することで生産性向上を図り、装置構成の簡略化や安価な成形型を選択することにより経済性を高め、加工ムラのない安定した成形品を製造することで、航空機や自動車その他、複雑な断面形状を有する複合材成形品を必要とする産業の発展に寄与できる。
【符号の説明】
【００７６】１：成形室
７：ノズル
１３：複合材料
１５：真空バッグ
２３：減圧弁
２４：主通蒸自動弁
２５：温度制御自動弁
３２：飽和水蒸気供給手段
３３：圧縮空気供給手段
３４：制御手段
３５：飽和水蒸気加熱手段
３６：過熱水蒸気供給手段
【図１】
0005292445.tif 000002
【図２】
0005292445.tif 000003
【図３】
0005292445.tif 000004
【図４】
0005292445.tif 000005
【図５】
0005292445.tif 000006
【図６】
0005292445.tif 000007
【図７】
0005292445.tif 000008
【図８】
0005292445.tif 000009
【図９】
0005292445.tif 000010
【図１０】
0005292445.tif 000011
【図１１】
0005292445.tif 000012
【図１２】
0005292445.tif 000013
【図１３】
0005292445.tif 000014
【図１４】
0005292445.tif 000015
【図１５】
0005292445.tif 000016